(57)【特許請求の範囲】
【請求項１】
（メタ）アクリル酸アルキルエステル単位を含む重合体、第二級アミン、水および有機溶媒を混合する混合工程を含む、カルボキシ基を有する（メタ）アクリル系重合体の製造方法であって、
前記（メタ）アクリル酸アルキルエステル単位を含む重合体が、（メタ）アクリル酸アルキルエステル（１）由来の単位を含む（メタ）アクリル系重合体ブロック（ａ）、および炭素数２以上のアルキル基を有する（メタ）アクリル酸アルキルエステル単位を含む（メタ）アクリル系重合体ブロック（ｂ）からなる（メタ）アクリル系ブロック共重合体であり、前記（メタ）アクリル酸アルキルエステル（１）由来の単位が（メタ）アクリル酸メチル単位である、製造方法。
【請求項２】
前記第二級アミンが、下記一般式（１）で示される化合物である、請求項１に記載の製造方法。
【化１】
0006713295.tif 000005
（式中、Ｒ１およびＲ２はそれぞれ独立して炭化水素基を表す。ただし、Ｒ１とＲ２は一緒になって環を形成していてもよい。）
【請求項３】
前記有機溶媒がヒドロキシ基を有する化合物を含む、請求項１または２に記載の製造方法。
【請求項４】
前記ヒドロキシ基を有する化合物が、２−プロパノール、ｔ−ブチルアルコールおよび炭素数１〜４の炭化水素基を置換基として有してもよいフェノールからなる群から選択される一種以上の化合物である、請求項３に記載の製造方法。
【請求項５】
前記有機溶媒が、さらに溶解度パラメーターの値が８．０以上１０．５以下の炭化水素（ただし、１つ以上のエーテル結合を任意の位置に有していてもよく、任意の１つ以上の水素原子がハロゲン原子に置換されていてもよい。）を含む、請求項３または４に記載の製造方法。
【発明の詳細な説明】
【技術分野】
【０００１】
本発明は、カルボキシ基を有する（メタ）アクリル系重合体の製造方法に関する。
【背景技術】
【０００２】
（メタ）アクリル酸エステル単位を有する重合体（以下、「（メタ）アクリル系重合体」と称する）は、透明性、耐候性に優れ、成形材料、接着剤などとして有用であり、電子部材、光学部材、産業資材、日用品などに用いられている。このうち、メタクリル酸エステル系重合体ブロックとアクリル酸エステル系重合体ブロックとを有する（メタ）アクリル系ブロック共重合体は、高分子界面活性剤、熱可塑性エラストマーなどにも有用である（特許文献１）。
【０００３】
さらに、カルボキシ基を有する（メタ）アクリル系重合体は、耐熱性、反応性に優れることが知られている。かかるカルボキシ基を有する（メタ）アクリル系重合体の製造方法としては、遷移金属錯体を重合触媒として用いる方法（特許文献２）、（メタ）アクリル酸ｔ−ブチルに由来する単量体単位を含む（メタ）アクリル系重合体を熱と有機酸により処理する方法（特許文献３）などが知られている。
【０００４】
しかしながら、特許文献２の製造方法では、得られた重合体中のカルボキシ基と遷移金属錯体との相互作用が強いため、重合体からの遷移金属錯体の除去が難しく、その結果重合体は着色し、透明性などが損なわれる。また、特許文献３の製造方法では、有機酸を除去する煩雑な工程が必要となる。
【０００５】
また、本発明者らによる検討により、（メタ）アクリル系重合体にアミンを作用させることでカルボキシ基を有する（メタ）アクリル系重合体を製造可能であることが判明したものの、得られた重合体はカルボキシ基の他にアミド構造や酸無水物構造等も含んでおり、効率的にカルボキシ基を有する（メタ）アクリル系重合体を製造することは困難であった。
【先行技術文献】
【特許文献】
【０００６】
【特許文献１】特開平１１−３３５４３２号公報
【特許文献２】特表平１０−５０９４７５号公報
【特許文献３】特開２００８−２４８２３３号公報
【発明の概要】
【発明が解決しようとする課題】
【０００７】
本発明の目的は、カルボキシ基を有し、透明性に優れる（メタ）アクリル系重合体を、簡便かつ効率的に製造する方法を提供することにある。
【課題を解決するための手段】
【０００８】
本発明者らは検討を重ねた結果、水および有機溶媒の存在下、特定の（メタ）アクリル系重合体に特定のアミンを作用させることにより上記目的を達成できることを見出し、本発明を完成するに至った。
本発明は、下記〔１〕〜〔６〕を提供する。
【０００９】
〔１〕（メタ）アクリル酸アルキルエステル単位を含む重合体（以下、「（メタ）アクリル系重合体（Ｘ０）」と称する）、第二級アミン、水および有機溶媒を混合する混合工程を含む、カルボキシ基を有する（メタ）アクリル系重合体（以下、「カルボキシ基を有する（メタ）アクリル系重合体（Ｘ）」と称する）の製造方法；
〔２〕前記（メタ）アクリル系重合体（Ｘ０）が、（メタ）アクリル酸メチル単位を含む（メタ）アクリル系重合体ブロック（ａ）、および炭素数２以上のアルキル基を有する（メタ）アクリル酸アルキルエステル単位を含む（メタ）アクリル系重合体ブロック（ｂ）からなる（メタ）アクリル系ブロック共重合体である、〔１〕の製造方法；
〔３〕前記第二級アミンが、下記一般式（１）で示される化合物である、〔１〕または〔２〕の製造方法；
【００１０】
【化１】
0006713295.tif 000002
【００１１】
（式中、Ｒ１およびＲ２はそれぞれ独立して炭化水素基を表す。ただし、Ｒ１とＲ２は一緒になって環を形成していてもよい。）
【００１２】
〔４〕前記有機溶媒がヒドロキシ基を有する化合物を含む、〔１〕〜〔３〕のいずれかの製造方法；
〔５〕前記ヒドロキシ基を有する化合物が、２−プロパノール、ｔ−ブチルアルコールおよび炭素数１〜４の炭化水素基を置換基として有してもよいフェノールからなる群から選択される一種以上の化合物である、〔４〕の製造方法；および
〔６〕前記有機溶媒が、さらに溶解度パラメーターの値が８．０以上１０．５以下の炭化水素（ただし、１つ以上のエーテル結合を任意の位置に有していてもよく、任意の１つ以上の水素原子がハロゲン原子に置換されていてもよい。）を含む、〔４〕または〔５〕の製造方法。
【発明の効果】
【００１３】
本発明により、カルボキシ基を有し、透明性に優れる（メタ）アクリル系重合体を、簡便かつ効率的に製造できる。
【発明を実施するための形態】
【００１４】
以下、本発明について詳細に説明する。
本発明の製造方法によれば、（メタ）アクリル系重合体（Ｘ０）からカルボキシ基を有する（メタ）アクリル系重合体（Ｘ）が得られる。なお、本明細書中で「（メタ）アクリル」とは「メタクリル」と「アクリル」との総称である。
【００１５】
（メタ）アクリル系重合体（Ｘ０）は、（メタ）アクリル酸アルキルエステル（１）由来の単位を含む重合体である。（メタ）アクリル系重合体（Ｘ０）としては例えば、（メタ）アクリル酸アルキルエステル（１）の単独重合体であるポリ（メタ）アクリル酸アルキルエステル、（メタ）アクリル酸アルキルエステル（１）と（メタ）アクリル酸アルキルエステル（１）以外の（メタ）アクリル酸エステルとの共重合体、（メタ）アクリル酸アルキルエステル（１）と芳香族ビニル化合物との共重合体、（メタ）アクリル酸アルキルエステル（１）と共役ジエンとの共重合体などが挙げられる。
【００１６】
上記（メタ）アクリル酸アルキルエステル（１）としては、例えば、（メタ）アクリル酸メチル、（メタ）アクリル酸エチル、（メタ）アクリル酸プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸ｎ−オクチル、（メタ）アクリル酸ラウリル、（メタ）アクリル酸トリデシル、（メタ）アクリル酸ステアリル等の（メタ）アクリル酸アルキルエステル；（メタ）アクリル酸シクロヘキシル、（メタ）アクリル酸イソボルニル等の（メタ）アクリル酸脂環式アルキルエステル；等が挙げられる。
本発明の製造方法によって得られるカルボキシ基を有する（メタ）アクリル系重合体（Ｘ）において、カルボキシ基は、主に（メタ）アクリル系重合体（Ｘ０）中の（メタ）アクリル酸エステル単位が加水分解等により（メタ）アクリル酸単位に変化することにより生じるものである。ここで、（メタ）アクリル酸エステル単位のうち、立体障害の小さいアルキル基を有する（メタ）アクリル酸アルキルエステル（１）由来の単位は特に（メタ）アクリル酸単位に変化しやすく、これを利用して効率的にカルボキシ基を有する（メタ）アクリル系重合体（Ｘ）を製造することが可能であり、さらに、所望の箇所に選択的にカルボキシ基が導入された（メタ）アクリル系重合体（Ｘ）を製造することも可能である。前記の観点から、（メタ）アクリル酸アルキルエステル（１）は、（メタ）アクリル酸メチルであることが好ましい。
ただし、本発明の製造方法によって得られる（メタ）アクリル系重合体（Ｘ）におけるカルボキシ基は、必ずしも（メタ）アクリル酸アルキルエステル（１）由来の単位が変化したものに限定されない。
【００１７】
上記の（メタ）アクリル酸アルキルエステル（１）以外の（メタ）アクリル酸エステルとしては、例えば（メタ）アクリル酸メチル、（メタ）アクリル酸エチル、（メタ）アクリル酸プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸ｎ−オクチル、（メタ）アクリル酸ラウリル、（メタ）アクリル酸トリデシル、（メタ）アクリル酸ステアリル等の炭素数２以上のアルキル基を有する（メタ）アクリル酸アルキルエステル；（メタ）アクリル酸シクロヘキシル、（メタ）アクリル酸イソボルニル等の（メタ）アクリル酸脂環式アルキルエステル；（メタ）アクリル酸フェニル、（メタ）アクリル酸ナフチル等の（メタ）アクリル酸アリールエステル；（メタ）アクリル酸ベンジル等の（メタ）アクリル酸アラルキルエステル；（メタ）アクリル酸２−メトキシエチル、（メタ）アクリル酸エトキシエチル等の（メタ）アクリル酸アルコキシアルキルエステル；（メタ）アクリル酸２−アミノエチル、（メタ）アクリル酸Ｎ，Ｎ−ジメチルアミノエチル、（メタ）アクリル酸Ｎ，Ｎ−ジエチルアミノエチル等の（メタ）アクリル酸アミノアルキルエステル；（メタ）アクリル酸２−ヒドロキシエチル、（メタ）アクリル酸グリシジル、（メタ）アクリル酸テトラヒドロフルフリル、（メタ）アクリル酸トリメトキシシリルプロピル、（メタ）アクリル酸２−（トリメチルシリルオキシ）エチル、（メタ）アクリル酸３−（トリメチルシリルオキシ）プロピル等のうち（メタ）アクリル酸アルキルエステル（１）以外のものが挙げられる。
【００１８】
上記の芳香族ビニル化合物としては、例えばスチレン、α−メチルスチレン、ｐ−メチルスチレン、ｍ−メチルスチレン、ｐ−ｔ−ブチルスチレン、１−ビニルナフタレンなどが挙げられる。
【００１９】
上記の共役ジエンとしては、例えばブタジエン、イソプレン、β−ミルセンなどが挙げられる。
【００２０】
上記の（メタ）アクリル酸アルキルエステル（１）以外の（メタ）アクリル酸エステル、芳香族ビニル化合物および共役ジエンは、二種以上を併用してもよい。
【００２１】
得られるカルボキシ基を有する（メタ）アクリル系重合体（Ｘ）の透明性、耐熱性、耐候性等の観点から、（メタ）アクリル系重合体（Ｘ０）の具体例としては、（メタ）アクリル酸アルキルエステル（１）の単独重合体であるポリ（メタ）アクリル酸アルキルエステル、（メタ）アクリル酸アルキルエステル（１）と（メタ）アクリル酸アルキルエステル（１）以外の（メタ）アクリル酸エステルとの共重合体が好ましく、入手性の観点からポリ（メタ）アクリル酸メチル、メタクリル酸メチルとアクリル酸メチルとの共重合体、メタクリル酸メチルとアクリル酸エチルとの共重合体、メタクリル酸メチルとアクリル酸ｎ−プロピルとの共重合体およびメタクリル酸メチルとアクリル酸ｎ−ブチルとの共重合体がより好ましい。
【００２２】
（メタ）アクリル系重合体（Ｘ０）を構成する単量体単位中における（メタ）アクリル酸エステル単位の含有量は、５０〜１００モル％の範囲であることが好ましく、７０〜１００モル％の範囲であることがより好ましく、９０〜１００モル％の範囲であることがさらに好ましい。
【００２３】
（メタ）アクリル系重合体（Ｘ０）を構成する単量体単位中における（メタ）アクリル酸アルキルエステル（１）由来の単位の含有量は、５〜１００モル％の範囲であることが好ましく、１０〜９９モル％の範囲であることがより好ましく、１５〜９８モル％の範囲であることがさらに好ましい。
【００２４】
（メタ）アクリル系重合体（Ｘ０）の数平均分子量（Ｍｎ）は特に制限されないが、取り扱い性、流動性、力学特性等の観点から、４，０００〜３，０００，０００の範囲が好ましく、７，０００〜２，０００，０００の範囲がより好ましい。
【００２５】
（メタ）アクリル系重合体（Ｘ０）の分子量分布、すなわち重量平均分子量／数平均分子量（Ｍｗ／Ｍｎ）は１．０２〜２．００の範囲が好ましく、１．０５〜１．８０の範囲がより好ましく、１．１０〜１．５０の範囲がさらに好ましい。
なお、本明細書中において、ＭｎおよびＭｗ／Ｍｎは、ゲルパーミエーションクロマトグラフィー（ＧＰＣ）法により測定された標準ポリスチレン換算値を意味する。
【００２６】
上記（メタ）アクリル系重合体（Ｘ０）の好ましい一態様としては、（メタ）アクリル酸アルキルエステル（１）由来の単位を含む（メタ）アクリル系重合体ブロック（ａ）（以下、「（メタ）アクリル系重合体ブロック（ａ）」と称する）および炭素数２以上のアルキル基を有する（メタ）アクリル酸アルキルエステル単位を含む（メタ）アクリル系重合体ブロック（ｂ）（以下、「（メタ）アクリル系重合体ブロック（ｂ）」と称する）を有する（メタ）アクリル系ブロック共重合体（Ｚ０）が挙げられる。この場合、（メタ）アクリル系ブロック共重合体（Ｚ０）からは、カルボキシ基を有する（メタ）アクリル系ブロック共重合体（Ｚ）が得られる。
【００２７】
（メタ）アクリル系重合体ブロック（ａ）は、（メタ）アクリル酸アルキルエステル（１）由来の単位を含む。効率的にカルボキシ基を有する（メタ）アクリル系ブロック共重合体（Ｚ）を製造する観点、および所望の箇所に選択的にカルボキシ基が導入された（メタ）アクリル系ブロック共重合体（Ｚ）を製造する観点から、上記の（メタ）アクリル酸アルキルエステル（１）は、（メタ）アクリル酸メチルであることが好ましく、入手性の観点から、メタクリル酸メチルであることがより好ましい。（メタ）アクリル系重合体ブロック（ａ）が（メタ）アクリル酸メチル単位を含むことにより、カルボキシ基は（メタ）アクリル系ブロック共重合体（Ｚ）の中で（メタ）アクリル系重合体ブロック（ａ）に選択的に導入される。これにより、用途に応じて複雑なポリマー設計が可能となる。
【００２８】
（メタ）アクリル系重合体ブロック（ａ）における（メタ）アクリル酸アルキルエステル（１）由来の単位の含有量は５０モル％以上の範囲であることが好ましく、７０モル％以上の範囲であることがより好ましく、９０モル％以上の範囲であることがさらに好ましく、１００モル％であってもよい。
【００２９】
（メタ）アクリル系重合体ブロック（ａ）は、（メタ）アクリル酸アルキルエステル（１）由来の単位以外の他の単量体単位を含んでいてもよい。かかる単量体単位を形成できる単量体としては特に制限はなく、例えば、上述した（メタ）アクリル酸アルキルエステル（１）以外の（メタ）アクリル酸エステル、芳香族ビニル化合物、共役ジエンなどが挙げられる。（メタ）アクリル系重合体ブロック（ａ）におけるこれら他の単量体単位の含有量は、５０モル％以下の範囲であることが好ましく、３０モル％以下の範囲であることがより好ましく、１０モル％以下の範囲であることがさらに好ましい。
【００３０】
（メタ）アクリル系重合体ブロック（ａ）１個あたりのＭｎは特に制限されないが、（メタ）アクリル系ブロック共重合体（Ｚ０）の取り扱い性、流動性、および力学特性等の観点から、５００〜１，０００，０００の範囲が好ましく、１，０００〜３００，０００の範囲がより好ましい。
【００３１】
（メタ）アクリル系重合体ブロック（ｂ）は、炭素数２以上のアルキル基を有する（メタ）アクリル酸アルキルエステル単位を含む。（メタ）アクリル系重合体ブロック（ｂ）における炭素数２以上のアルキル基を有する（メタ）アクリル酸アルキルエステル単位の含有量は、得られるカルボキシ基を有する（メタ）アクリル系ブロック共重合体（Ｚ）の柔軟性の観点から、５０モル％以上の範囲であることが好ましく、７０モル％以上の範囲であることがより好ましく、９０モル％以上の範囲であることがさらに好ましく、１００モル％であってもよい。
【００３２】
上記の炭素数２以上のアルキル基を有する（メタ）アクリル酸アルキルエステルとしては、得られるカルボキシ基を有する（メタ）アクリル系ブロック共重合体（Ｚ）の柔軟性の観点から、アクリル酸ｎ−ブチル、アクリル酸２−エチルヘキシル、アクリル酸ドデシル等の炭素数４以上のアルキル基を有するアクリル酸アルキルエステル；メタクリル酸２−エチルヘキシル、メタクリル酸ドデシル等の炭素数６以上のアルキル基を有するメタクリル酸アルキルエステルが好ましく、（メタ）アクリル系ブロック共重合体（Ｚ０）の入手性の観点から、アクリル酸ｎ−ブチルが最も好ましい。
【００３３】
（メタ）アクリル系重合体ブロック（ｂ）は、炭素数２以上のアルキル基を有する（メタ）アクリル酸アルキルエステル単位以外の他の単量体単位を含んでいてもよい。かかる単量体単位を形成できる単量体としては特に制限はなく、例えば、上述した炭素数２以上のアルキル基を有する（メタ）アクリル酸アルキルエステル以外の（メタ）アクリル酸エステル、芳香族ビニル化合物、共役ジエンなどが挙げられる。（メタ）アクリル系重合体ブロック（ｂ）におけるこれら他の単量体単位の含有量は、５０モル％以下の範囲であることが好ましく、３０モル％以下の範囲であることがより好ましく、１０モル％以下の範囲であることがさらに好ましい。
【００３４】
（メタ）アクリル系重合体ブロック（ｂ）１個あたりのＭｎは特に制限されないが、得られるカルボキシ基を有する（メタ）アクリル系ブロック共重合体（Ｚ）の取り扱い性、流動性、力学特性等の観点から、３，０００〜２，０００，０００の範囲が好ましく、５，０００〜１，０００，０００の範囲がより好ましい。
【００３５】
（メタ）アクリル系ブロック共重合体（Ｚ０）は、少なくとも１個の（メタ）アクリル系重合体ブロック（ａ）と少なくとも１個の（メタ）アクリル系重合体ブロック（ｂ）を有するブロック共重合体である。各重合体ブロックの数、結合順序、結合形態に特に制限はないが、（メタ）アクリル系重合体（Ｚ０）の入手性の観点から、直鎖状の重合体が好ましく、１個の（メタ）アクリル系重合体ブロック（ａ）と１個の（メタ）アクリル系重合体ブロック（ｂ）が結合したジブロック共重合体または１個の（メタ）アクリル系重合体ブロック（ｂ）の両端に（メタ）アクリル系重合体ブロック（ａ）各１個がそれぞれ結合したトリブロック共重合体がより好ましく、上記トリブロック共重合体がさらに好ましい。
【００３６】
（メタ）アクリル系ブロック共重合体（Ｚ０）を構成する全ての（メタ）アクリル系重合体ブロック（ａ）の合計質量と全ての（メタ）アクリル系重合体ブロック（ｂ）の合計質量との比率［（メタ）アクリル系重合体ブロック（ａ）：（メタ）アクリル系重合体ブロック（ｂ）］に特に制限はないが、８５：１５〜１：９９であることが好ましく、８０：２０〜７：９３であることがより好ましく、７５：２５〜１０：９０であることがさらに好ましい。
【００３７】
本発明で用いる（メタ）アクリル系重合体（Ｘ０）の製造方法は、特に限定されないが、通常アニオン重合法またはラジカル重合法が採用される。また、市販品を用いることもできる。
【００３８】
本発明で用いる（メタ）アクリル系重合体（Ｘ０）は、（メタ）アクリル系ブロック共重合体（Ｚ０）およびブロック共重合体以外の（メタ）アクリル系重合体、例えばランダム共重合体とを任意の比率で混合した混合物であってもよい。
【００３９】
本発明の製造方法にかかる混合工程では、（メタ）アクリル系重合体（Ｘ０）、第二級アミン、水および有機溶媒を混合する。
【００４０】
本発明において、第二級アミンは、加水分解反応の触媒としての機能、および窒素上の水素原子が（メタ）アクリル酸アルキルエステルのアルキル基と交換することによる水素原子の供給源としての機能を有する。第二級アミンではなく第一級アミンを使用した場合、副反応によりアミド構造やイミド構造が生成しやすい。また、第三級アミンを使用した場合、水素原子の供給能力を有さず、反応性が低下しカルボキシ基の生成量が低下する。
【００４１】
上記第二級アミンは、加水分解反応および窒素上の水素原子とアルキル基との交換反応以外の副反応を抑制する観点から、下記一般式（１）で示される化合物であることが好ましい。
【００４２】
【化２】
0006713295.tif 000003
【００４３】
（式中、Ｒ１およびＲ２はそれぞれ独立して炭化水素基を表す。ただし、Ｒ１とＲ２は一緒になって環を形成していてもよい。）
【００４４】
上記Ｒ１およびＲ２が表す炭化水素基としては、炭素数１〜１０の炭化水素基が好ましい。またＲ１とＲ２が一緒になって環を形成する場合、環構造に含まれる炭素数は２〜１０であることが好ましい。
そのような炭化水素基としては、例えばメチル基、エチル基、ｎ−プロピル基、ｎ−ブチル基、イソブチル基、ｎ−ペンチル基、イソペンチル基、ネオペンチル基、ｎ−ヘキシル基、ｎ−ヘプチル基、ｎ−オクチル基等の第一級アルキル基；イソプロピル基、ｓｅｃ−ブチル基、１−メチルブチル基等の第二級アルキル基；ｔ−ブチル基、１，１−ジメチルプロピル基等の第三級アルキル基；シクロプロピル基、シクロブチル基、シクロペンチル基、シクロヘキシル基、ノルボルニル基、アダマンチル基等の脂環式アルキル基；フェニル基、トリル基、ナフチル基等のアリール基；１−メチルベンジル基、１，１−ジメチルベンジル基等のアラルキル基；などが挙げられる。また、上記第二級アミンは、ピペリジン、ピペラジン、モルホリン等の複素環式アミンであってもよい。中でも、ジメチルアミン、Ｎ−メチルブチルアミン、Ｎ−メチルシクロヘキシルアミン、ジエチルアミン、ジイソプロピルアミン、ピペリジン、ピペラジン、モルホリンが好ましく、ジメチルアミン、Ｎ−メチルブチルアミン、Ｎ−メチルシクロヘキシルアミン、ジエチルアミンがより好ましい。該第二級アミンは、一種を単独で使用してもよく、二種以上を併用してもよい。
【００４５】
上記第二級アミンの使用量は、（メタ）アクリル系重合体（Ｘ０）における（メタ）アクリル酸アルキルエステル（１）由来の単位に対して、０．１〜３００モル％の範囲であることが好ましく、０．２〜１５０モル％の範囲であることがより好ましく、０．３〜１００モル％の範囲であることがさらに好ましい。
【００４６】
上記混合工程で加える水は、特に制限はないが、蒸留水、イオン交換水、純水等の不純物の少ない水が好ましい。水を添加することにより、アミド構造や酸無水物構造の生成を抑制し、効率的にカルボキシ基を有する（メタ）アクリル系重合体（Ｘ）を得ることができる。
【００４７】
上記混合工程で加える水の使用量は、酸無水物構造の生成を抑制する観点から、（メタ）アクリル系重合体（Ｘ０）における（メタ）アクリル酸アルキルエステル（１）由来の単位に対して、１０〜４００モル％の範囲であることが好ましく、３０〜３００モル％の範囲であることがより好ましく、５０〜２００モル％の範囲であることがさらに好ましい。
【００４８】
上記混合工程で加える有機溶媒は特に限定されないが、カルボキシ基を有する（メタ）アクリル系重合体（Ｘ）の溶解性の観点から、ヒドロキシ基を有する化合物を含有することが好ましい。
【００４９】
上記ヒドロキシ基を有する化合物としては、メタノール、エタノール、２−プロパノール、ｔ−ブチルアルコール等のアルキルアルコール；フェノール、ナフトール、ジメチルフェノール、クレゾール等の炭素数１〜４の炭化水素基を置換基として有してもよいフェノール類；などが挙げられ、中でも、副反応の抑制、溶解性の観点から、２−プロパノール、ｔ−ブチルアルコール、フェノールが好ましい。これらは一種を単独で使用してもよく、二種以上を併用してもよい。
【００５０】
上記混合工程で加える有機溶媒は、（メタ）アクリル系重合体（Ｘ０）の溶解性の観点から、さらに溶解度パラメーターの値が８．０以上１０．５以下である炭化水素を含有することが好ましい。
上記炭化水素は、溶解度パラメーターの値が８．０以上１０．５以下である限り、１つ以上のエーテル結合を任意の位置に有していてもよく、任意の１つ以上の水素原子がハロゲン原子に置換されていてもよい。
【００５１】
上記炭化水素としては、ベンゼン、トルエン、キシレン、メシチレン、イソプロピルベンゼン等の芳香族炭化水素；ジメトキシエタン、ジエチレングリコールジメチルエーテル、テトラヒドロフラン等のエーテル；ジクロロメタン、ジクロロエタン、クロロホルム、クロロベンゼン、ジクロロベンゼン等のハロゲン化炭化水素；などが挙げられる。上記炭化水素の溶解度パラメーターの値は８．０以上１０．０以下が好ましく、８．０以上９．５以下がより好ましい。例えば、ジエチレングリコールジメチルエーテル（溶解度パラメーターの値８．１）、トルエン（溶解度パラメーターの値９．１）、キシレン（溶解度パラメーターの値９．１）、クロロベンゼン（溶解度パラメーターの値１０．４）が好ましく、トルエン、ジエチレングリコールジメチルエーテルがより好ましい。これらは一種を単独で使用してもよく、二種以上を併用してもよい。
【００５２】
上記ヒドロキシ基を有する化合物と上記炭化水素の混合比率の調整により、カルボキシ基を有する（メタ）アクリル系重合体（Ｘ）のカルボキシ基含有量を調整することができる。
【００５３】
なお本明細書において、溶解度パラメーターの値とは、Ｆｅｄｏｒｓの推算法に基づき計算されるものであり、凝集エネルギー密度とモル分子容を基に計算されるものである（「ＳＰ値  基礎・応用と計算方法」（山本秀樹著、株式会社情報機構、２００５年発行）および「ポリマーハンドブック  第４版（Ｐｏｌｙｍｅｒ  Ｈａｎｄｂｏｏｋ  Ｆｏｕｒｔｈ  Ｅｄｉｔｉｏｎ）」（Ｊ．Ｂｒａｎｄ著、Ｗｉｌｅｙ社、１９９８年発行）参照）。 
上記方法により計算できない場合においては、溶解度パラメーターの値が既知の溶媒に対し溶解するか否かの判定による実験法により溶解度パラメーターの値を算出し、それを代用する。
【００５４】
上記有機溶媒の使用量は、（メタ）アクリル系重合体（Ｘ０）１００質量部に対して５０〜１００００質量部であることが好ましく、１００〜４００質量部であることがより好ましい。
【００５５】
上記混合工程における混合温度は、アミド構造の生成を抑制し、反応速度を高める観点から１５０〜２５０℃の範囲であることが好ましく、混合物の分解や着色を抑制する観点から１８０〜２４０℃の範囲であることがより好ましく、２００〜２３０℃の範囲であることがさらに好ましい。
【００５６】
上記混合工程における混合時間は、アミド構造の生成を抑制し、反応速度を高める観点から１分〜２４時間の範囲であることが好ましく、混合物の分解や着色を抑制する観点から１分〜１０時間の範囲であることがより好ましく、１分〜８時間の範囲であることがさらに好ましい。
【００５７】
上記混合工程は、混合中における有機溶媒の蒸発を抑制する観点から耐熱耐圧容器中で行うことが好ましい。
【００５８】
本発明の製造方法で得られるカルボキシ基を有する（メタ）アクリル系重合体（Ｘ）は、他の樹脂と混合して樹脂組成物として用いてもよい。かかる他の樹脂は、混合工程の前に、予め（メタ）アクリル系重合体（Ｘ０）と混合しても、混合工程の後に、かかる他の樹脂を添加して混合してもよい。
【００５９】
本発明の製造方法で得られるカルボキシ基を有する（メタ）アクリル系重合体（Ｘ）におけるカルボキシ基の含有量に特に制限はないが、耐熱性、反応性等の観点から、０．００２〜１０ｍｍｏｌ／ｇの範囲であることが好ましく、０．０１〜４ｍｍｏｌ／ｇの範囲であることがより好ましい。かかる含有量は電位差滴定によって定量できる。
【実施例】
【００６０】
以下、実施例などにより本発明をより具体的に説明するが、本発明はこれらの実施例により何ら限定されない。
【００６１】
（原料）
アミン：Ｎ−メチルブチルアミン、Ｎ−メチルシクロヘキシルアミン、ジエチルアミン、ジメチルアミン、シクロヘキシルアミン、Ｎ，Ｎ−ジメチルシクロヘキシルアミン（全て東京化成工業株式会社製）
水：蒸留水（和光純薬工業株式会社製）
有機溶媒：２−プロパノール、t-ブチルアルコール、フェノール、トルエン、ジエチレングリコールジメチルエーテル、メタノール（全て東京化成工業株式会社製）
【００６２】
［実施例１］［（メタ）アクリル系ブロック共重合体（Ｚ１）の製造］
ポータブルリアクター（耐圧硝子工業株式会社製：ＴＶＳ−Ｎ２）に、（メタ）アクリル系ブロック共重合体（Ｚ０）としてポリメタクリル酸メチルブロック−ポリアクリル酸ｎ−ブチルブロック共重合体（クラリティ（登録商標）ＬＡ２１４０、株式会社クラレ製、メタクリル酸メチル単位２８．５モル％）１２．５ｇ、２−プロパノール１８．７５ｇ、トルエン１８．７５ｇ、水０．５３ｇ、Ｎ−メチルブチルアミン１．０３ｇ（（メタ）アクリル系ブロック共重合体（Ｚ０）中のメタクリル酸メチル単位１００モルに対して４０モルとなる量）を導入し、内部を窒素置換した。
ポータブルリアクター内の温度を２２０℃に維持し、５時間撹拌したのち、２５℃まで冷却し、１．３Ｐａ、１００℃にて溶媒を除去し（メタ）アクリル系ブロック共重合体（Ｚ）（以下、「（メタ）アクリル系ブロック共重合体（Ｚ１）」と称する）を得た。
【００６３】
［実施例２］［（メタ）アクリル系ブロック共重合体（Ｚ２）の製造］
混合温度を１８０℃にした以外は実施例１と同様の方法で（メタ）アクリル系ブロック共重合体（Ｚ）（以下、「（メタ）アクリル系ブロック共重合体（Ｚ２）」と称する）を得た。
【００６４】
［実施例３］［（メタ）アクリル系ブロック共重合体（Ｚ３）の製造］
混合温度を２４０℃にした以外は実施例１と同様の方法で（メタ）アクリル系ブロック共重合体（Ｚ）（以下、「（メタ）アクリル系ブロック共重合体（Ｚ３）」と称する）を得た。
【００６５】
［実施例４］［（メタ）アクリル系ブロック共重合体（Ｚ４）の製造］
撹拌時間を１時間にした以外は実施例１と同様の方法で（メタ）アクリル系ブロック共重合体（Ｚ）（以下、「（メタ）アクリル系ブロック共重合体（Ｚ４）」と称する）を得た。
【００６６】
［実施例５］［（メタ）アクリル系ブロック共重合体（Ｚ５）の製造］
撹拌時間を６時間にした以外は実施例１と同様の方法で（メタ）アクリル系ブロック共重合体（Ｚ）（以下、「（メタ）アクリル系ブロック共重合体（Ｚ５）」と称する）を得た。
【００６７】
［実施例６］［（メタ）アクリル系ブロック共重合体（Ｚ６）の製造］
（メタ）アクリル系ブロック共重合体（Ｚ０）１０ｇ、２−プロパノール２０ｇ、トルエン２０ｇ、水０．４３ｇ、Ｎ−メチルブチルアミン０．８３ｇ（（メタ）アクリル系ブロック共重合体（Ｚ０）中のメタクリル酸メチル単位１００モルに対して４０モルとなる量）を導入した以外は実施例１と同様の方法で（メタ）アクリル系ブロック共重合体（Ｚ）（以下、「（メタ）アクリル系ブロック共重合体（Ｚ６）」と称する）を得た。
【００６８】
［実施例７］［（メタ）アクリル系ブロック共重合体（Ｚ７）の製造］
Ｎ−メチルブチルアミンの添加量を０．２６ｇ（（メタ）アクリル系ブロック共重合体（Ｚ０）中のメタクリル酸メチル単位１００モルに対して１０モルとなる量）とした以外は実施例１と同様の方法で（メタ）アクリル系ブロック共重合体（Ｚ）（以下、「（メタ）アクリル系ブロック共重合体（Ｚ７）」と称する）を得た。
【００６９】
［実施例８］［（メタ）アクリル系ブロック共重合体（Ｚ８）の製造］
Ｎ−メチルブチルアミンに代えてジエチルアミン０．８７ｇ（（メタ）アクリル系ブロック共重合体（Ｚ０）中のメタクリル酸メチル単位１００モルに対して４０モルとなる量）を導入した以外は実施例１と同様の方法で（メタ）アクリル系ブロック共重合体（Ｚ）（以下、「（メタ）アクリル系ブロック共重合体（Ｚ８）」と称する）を得た。
【００７０】
［実施例９］［（メタ）アクリル系ブロック共重合体（Ｚ９）の製造］
Ｎ−メチルブチルアミンに代えてＮ−メチルシクロヘキシルアミン１．３４ｇ（（メタ）アクリル系ブロック共重合体（Ｚ０）中のメタクリル酸メチル単位１００モルに対して４０モルとなる量）を導入した以外は実施例１と同様の方法で（メタ）アクリル系ブロック共重合体（Ｚ）（以下、「（メタ）アクリル系ブロック共重合体（Ｚ９）」と称する）を得た。
【００７１】
［実施例１０］［（メタ）アクリル系ブロック共重合体（Ｚ１０）の製造］
Ｎ−メチルブチルアミンに代えてジメチルアミン０．５３ｇ（（メタ）アクリル系ブロック共重合体（Ｚ０）中のメタクリル酸メチル単位１００モルに対して４０モルとなる量）を導入した以外は実施例１と同様の方法で（メタ）アクリル系ブロック共重合体（Ｚ）（以下、「（メタ）アクリル系ブロック共重合体（Ｚ１０）」と称する）を得た。
【００７２】
［実施例１１］［（メタ）アクリル系ブロック共重合体（Ｚ１１）の製造］
２−プロパノールに代えてフェノール１８．７５ｇを用いた以外は実施例７と同様の方法で（メタ）アクリル系ブロック共重合体（Ｚ）（以下、「（メタ）アクリル系ブロック共重合体（Ｚ１１）」と称する）を得た。
【００７３】
［実施例１２］［（メタ）アクリル系ブロック共重合体（Ｚ１２）の製造］
２−プロパノールに代えてt-ブチルアルコール１８．７５ｇを用い、Ｎ−メチルブチルアミンの添加量を０．５２ｇ（（メタ）アクリル系ブロック共重合体（Ｚ０）中のメタクリル酸メチル単位１００モルに対して２０モルとなる量）とした以外は実施例１と同様の方法で（メタ）アクリル系ブロック共重合体（Ｚ）（以下、「（メタ）アクリル系ブロック共重合体（Ｚ１２）」と称する）を得た。
【００７４】
［実施例１３］［（メタ）アクリル系ブロック共重合体（Ｚ１３）の製造］
トルエンに代えてジエチレングリコールジメチルエーテル１８．７５ｇを用いた以外は実施例１と同様の方法で（メタ）アクリル系ブロック共重合体（Ｚ）（以下、「（メタ）アクリル系ブロック共重合体（Ｚ１３）」と称する）を得た。
【００７５】
［実施例１４］［（メタ）アクリル系ブロック共重合体（Ｚ１４）の製造］
トルエンを使用せず、２−プロパノール３７．５ｇを用いた以外は実施例７と同様の方法で（メタ）アクリル系ブロック共重合体（Ｚ）（以下、「（メタ）アクリル系ブロック共重合体（Ｚ１４）」と称する）を得た。
【００７６】
［実施例１５］［（メタ）アクリル系ブロック共重合体（Ｚ１５）の製造］
２−プロパノールを使用せず、トルエン４０ｇを用い、Ｎ−メチルブチルアミンの添加量を０．２１ｇ（（メタ）アクリル系ブロック共重合体（Ｚ０）中のメタクリル酸メチル単位１００モルに対して１０モルとなる量）とした以外は実施例６と同様の方法で（メタ）アクリル系ブロック共重合体（Ｚ）（以下、「（メタ）アクリル系ブロック共重合体（Ｚ１５）」と称する）を得た。
【００７７】
［実施例１６］［（メタ）アクリル系重合体（Ｘ１）の製造］
（メタ）アクリル系ブロック共重合体（Ｚ０）に代えて、（メタ）アクリル系重合体（Ｘ０）としてメタクリル酸メチルとアクリル酸メチルのランダム共重合体（メタクリル酸メチル／アクリル酸メチル＝９７．５／２．５（質量比）、メルトフローレート：２、市販品）を１２．５ｇ用い、Ｎ−メチルブチルアミンの添加量を１．０３ｇ（（メタ）アクリル系重合体（Ｘ０）中の（メタ）アクリル酸メチル単位１００モルに対して９．５モルとなる量）とした以外は実施例１と同様の方法で（メタ）アクリル系重合体（Ｘ）（以下、「（メタ）アクリル系重合体（Ｘ１）」と称する）を得た。
【００７８】
［実施例１７］［（メタ）アクリル系ブロック共重合体（Ｚ１６）の製造］
２−プロパノールに代えてメタノール１８．７５ｇを用いた以外は実施例１と同様の方法で（メタ）アクリル系ブロック共重合体（Ｚ）（以下「（メタ）アクリル系ブロック共重合体（Ｚ１６）」と称する）を得た。
【００７９】
［比較例１］［（メタ）アクリル系ブロック共重合体（Ｚ１７）の製造］
Ｎ−メチルブチルアミンに代えてシクロヘキシルアミン１．１８ｇ（（メタ）アクリル系ブロック共重合体（Ｚ０）中のメタクリル酸メチル単位１００モルに対して４０モルとなる量）を用いた以外は実施例１と同様の方法で（メタ）アクリル系ブロック共重合体（Ｚ）（以下「（メタ）アクリル系ブロック共重合体（Ｚ１７）」と称する）を得た。
【００８０】
［比較例２］［（メタ）アクリル系ブロック共重合体（Ｚ１８）の製造］
水を添加しない以外は実施例１と同様の方法で（メタ）アクリル系ブロック共重合体（Ｚ）（以下「（メタ）アクリル系ブロック共重合体（Ｚ１８）」と称する）を得た。
【００８１】
［比較例３］［（メタ）アクリル系ブロック共重合体（Ｚ１９）の製造］
Ｎ−メチルブチルアミンに代えてＮ，Ｎ−ジメチルシクロヘキシルアミン１．５１ｇ（（メタ）アクリル系ブロック共重合体（Ｚ０）中のメタクリル酸メチル単位１００モルに対して４０モルとなる量）を用いた以外は実施例１と同様の方法で（メタ）アクリル系ブロック共重合体（Ｚ）（以下「（メタ）アクリル系ブロック共重合体（Ｚ１９）」と称する）を得た。
【００８２】
（カルボキシ基含有量の定量）
上記の実施例および比較例で得られた（メタ）アクリル系重合体１．０ｇをテトラヒドロフラン４９ｇに溶解させて溶液を調製した。この溶液に０．０１Ｍ水酸化カリウムエタノール溶液を０．１ｍＬ／ｍｉｎで滴下して電位差滴定を行い、このとき添加した０．０１Ｍ水酸化カリウムエタノール溶液の体積Ｖ〔ｍＬ〕から、下記式によって、（メタ）アクリル酸単位由来のカルボキシ基の含有量［α１］〔ｍｍｏｌ／ｇ〕を算出した。結果を表１に示す。
［α１］〔ｍｍｏｌ／ｇ〕＝（０．０１×Ｖ）／１．０
【００８３】
（酸無水物構造およびアミド構造の確認）
上記の実施例および比較例で得られた（メタ）アクリル系重合体について以下の条件でＩＲスペクトルを測定し、酸無水物構造に由来する吸収（１８００ｃｍ−１、１７６０ｃｍ−１）およびアミド構造に由来する吸収（１６４０ｃｍ−１）の有無によって確認した。
測定器：Ｂｉｏ−Ｒａｄ社製  赤外分光光度計  「ＦＴＳ  ３０００ＭＸ」
測定法：ＡＴＲ法
測定温度：２５℃
【００８４】
（酸無水物構造の含有量の定量）
上記の実施例および比較例で得られた（メタ）アクリル系重合体を粉砕し、８０℃の熱水に７２時間浸漬することで酸無水物構造をカルボキシ基に変換し、上記の方法（ＩＲ測定）によって酸無水物構造が残存しないことを確認した。固体を濾過にて取り出し、乾燥した後、上記カルボキシ基の含有量［α１］と同様に算出したカルボキシ基の含有量［α２］から、下記式によって、酸無水物構造の含有量［β］〔ｍｍｏｌ／ｇ〕を決定した。結果を表１に示す。
［β］〔ｍｍｏｌ／ｇ〕＝（［α２］−［α１］）／２
その結果、比較例１で得られた（メタ）アクリル系重合体はアミド構造を有し、比較例２で得られた（メタ）アクリル系重合体は酸無水物構造を有することが確認された。
【００８５】
（反応後のポリマー中のメタクリル酸メチル単位およびアクリル酸ｎ-ブチル単位の定量）
上記の実施例および比較例で得られた（メタ）アクリル系重合体について下記の条件にて１Ｈ−ＮＭＲ分析を行った。例えば、上記実施例および比較例のように、（メタ）アクリル系ブロック共重合体（Ｚ０）としてポリメタクリル酸メチルブロック−ポリアクリル酸ｎ−ブチルブロック共重合体を用いた場合、反応後に得られた（メタ）アクリル系ブロック共重合体（Ｚ）の１Ｈ−ＮＭＲスペクトルにおいて、（メタ）アクリル酸メチル単位中の酸素原子に隣接するメチル基のプロトン（以下、「プロトンγ」と称する。）に相当するシグナルが３．６５ｐｐｍ、アクリル酸ｎ-ブチル単位中の酸素原子に直結する炭素原子上のプロトン（以下、「プロトンδ」と称する。）に相当するシグナルが４．１ｐｐｍ、アクリル酸ｎ-ブチル単位中のカルボニル炭素に隣接する炭素原子上のプロトンに相当するシグナルが２．３５ｐｐｍに観測される。アクリル酸ｎ-ブチル単位中のカルボニル炭素に隣接する炭素原子上のプロトンに相当するシグナルの積分値を１００とした場合の、プロトンγに相当するシグナルの積分値を［γ］、プロトンδに相当するシグナルの積分値を［δ］とし、表１に示した。
本発明の製造方法により、（メタ）アクリル系重合体ブロック（ａ）に由来する重合体ブロックにカルボキシ基が選択的に導入された（メタ）アクリル系ブロック共重合体（Ｚ）を製造することが可能であり、これによって用途に応じた複雑なポリマー設計が可能となる。（メタ）アクリル系ブロック共重合体（Ｚ）の中でいずれの重合体ブロックにカルボキシ基が導入されているかは、上記１Ｈ−ＮＭＲ分析により判定できる。実施例および比較例で用いた（メタ）アクリル系ブロック共重合体（Ｚ０）の場合、理論上、メタクリル酸メチル単位が全てメタクリル酸単位となる場合［γ］＝０となり、メチル基が反応の前後で変化しない場合［γ］＝１１９．５となる。また、アクリル酸ｎ−ブチル単位中のブチル基が反応の前後で変化しない場合には［δ］＝２００となる。
ただし、メタノールが反応系中に存在する場合、アクリル酸ｎ−ブチル単位の一部又は全部がメタノールとのエステル交換によりアクリル酸メチル単位に変化することがあり、この場合には［δ］は２００未満となる。また１Ｈ−ＮＭＲスペクトルにおいてプロトンγ由来のシグナルとアクリル酸メチル単位中の酸素原子に隣接するメチル基のプロトン由来のシグナルを区別できないため、［γ］は１１９．５を超える可能性がある。例えばアクリル酸ｎ-ブチル単位が全てメタノールとエステル交換した場合であって、重合体中の（メタ）アクリル酸メチル単位が全く（メタ）アクリル酸単位とならない場合には、[γ]＝４１９．５、[δ]＝０となる。
測定器：日本電子株式会社製  核磁気共鳴装置  「ＪＮＭ−ＬＡ−４００」
測定温度：２５℃
測定溶媒：重水素化クロロホルム（試料が重水素化クロロホルムに溶解しない場合は、重水素化メタノールを使用した。）
【００８６】
（外観）
上記の実施例および比較例で得られた（メタ）アクリル系重合体をテトラヒドロフランに溶解させて固形分濃度１０質量％の溶液を調製し、該溶液を用いてキャスト法により厚さ約１ｍｍのフィルムを作製した。得られたフィルムの色、透明性を目視で確認した。結果を表１に示す。
【００８７】
【表１】
0006713295.tif 000004
【００８８】
表１からわかるように、（メタ）アクリル酸アルキルエステル単位を含む重合体、第二級アミン、水および有機溶媒を混合する混合工程を含む実施例１〜１７で得られた（メタ）アクリル系重合体は、カルボキシ基を有する。一方で、水を混合する工程を含まない比較例２で得られた（メタ）アクリル系重合体は酸無水物構造を有し、また、第二級アミンに代えて第一級アミンを使用した比較例１で得られた（メタ）アクリル系重合体はアミド構造を有することが、ＩＲスペクトルの測定により確認された。このように酸無水物構造やアミド構造を有する場合、カルボキシ基の含有量が制限される。また、第二級アミンに代えて第三級アミンを使用した比較例３で得られた（メタ）アクリル系重合体は、第二級アミンを使用した場合と比較して、カルボキシ基の含有量が少ない。なお、実施例１７では［γ］が１１９．５を上回り、［δ］が２００を有意に下回っている。これはメタノールとのエステル交換反応により一部のアクリル酸ｎ−ブチル単位がアクリル酸メチル単位に変化したためと考えられる。同様の傾向は、炭素数３未満の低級アルコールを使用した場合においてもみられた。
【産業上の利用可能性】
【００８９】
本発明の製造方法は、カルボキシ基を有し、透明性に優れる（メタ）アクリル系重合体を、簡便かつ効率的に製造できる点で有用である。得られるカルボキシ基を有する（メタ）アクリル系重合体は耐熱性や反応性に優れ、電子部材、光学部材、産業資材、日用品等に利用できる。